(57)【要約】【課題】少ないロットでも多様な透過率と遮断率の変化に応じた織物地を得られる製造方法を提供する。【解決手段】赤外線吸収剤を含有する同一の縦糸及び緯糸を用いて製織するにあたって、経糸の本数を固定し、交差する緯糸の本数を増減することで、単位ｍ２当たりの赤外線吸収剤の量を可変させて可視光と赤外線との透過率を任意に調整した織物地を得る。【選択図】  図１
2017214679.tif 000002
【特許請求の範囲】
【請求項１】
赤外線吸収剤を含有する同一の縦糸及び緯糸を用いて製織するにあたって、経糸の本数を固定し、交差する緯糸の本数を増減することで、単位ｍ２当たりの赤外線吸収剤の量を可変させて可視光と赤外線との透過率を任意に調整した織物地を得ることを特徴とする織物の製造方法。
【請求項２】
縦糸と緯糸とが異なる太さであることを特徴とする請求項１に記載の織物の製造方法。
【請求項３】
縦糸と緯糸とが異なる赤外線吸収剤の含有量であることを特徴とする請求項１又は２に記載の織物の製造方法。
【請求項４】
赤外線吸収剤がタングステン酸化物微粒子又は複合タングステン酸化物微粒子であることを特徴とする請求項１乃至３の何れかに記載の織物の製造方法。
【発明の詳細な説明】
【技術分野】
【０００１】
本発明は、農園芸用ハウスの屋根等に用いる作物の高温障害防止シートやカーテン等に用いられる織物地の製造方法に関するものであり、さらに詳しくは、室内への可視光線の透過率が高く、熱線を遮断して栽培作物の高温障害を防止する目的や室内環境を高める織物の製造方法に関するものである。
【背景技術】
【０００２】
従来、農業用や園芸用のハウス等の農園芸施設は、保温を主目的として設計され、屋根や外壁材等に樹脂フィルムや樹脂板が使用されている。
しかし、直射日光が強すぎると、栽培作物の表面部の変色、極端な場合には作物が枯死にする等の高温障害が生じ、収穫量の低下や品質の低下が生じる問題がある。
【０００３】
このため、日覆シートを掛けて日光を遮断することになるけれど、日覆を掛けた場合、赤外線や近赤外線等の熱線が遮断されると同時に、作物に必要な可視光線も遮断されるため、作物の成長を阻害する問題が生じる。
【０００４】
そこで、特開２００４−１４１０５１号公報では、微粒子状の断熱フィラーが分散した樹脂基材からなる断熱層を備え、該断熱フィラーが六ホウ化ランタン及びアンチモン添加酸化錫から選ばれた少なくとも１種であり、該樹脂基材がポリエチレン、ポリ塩化ビニル、ポリ塩化ビニリデン、ポリビニルアルコール、ポリスチレン、ポリプロピレン、エチレン酢酸ビニル、ポリエステル樹脂から選ばれた少なくとも１種であり、可視光透過率が３０〜９０％であって日射透過率が１０〜８０％であり、可視光透過率が日射透過率に比べて１０％以上高いことを特徴とする農園芸施設用断熱資材が開示されている。
【０００５】
また、特開２００６−５５００２号公報では、熱可塑性樹脂の一軸延伸糸が縦横に交差されて形成され、空隙率が５〜８０％である布状体からなり、一軸延伸糸が、波長４００〜７８０ｎｍの可視光線の遮蔽力が小さく、波長７８０〜２０００ｎｍの近赤外線の遮蔽力が大きい無機粉体を含有することを特徴とする作物の高温障害防止シートが開示されている。
【０００６】
さらに、特開２０１１−５０３０７号公報では、熱可塑性樹脂の一軸延伸糸が縦横に交差されて形成される布状体からなる作物用高温障害防止シートであって、前記一軸延伸糸が、一般式ＷＯＸ（但し、２．４５≦ｘ≦２．９９９）で示されるタングステン酸化物微粒子、および／または、一般式ＭｙＷＯＺ（但し、Ｍは、Ｃｓ、Ｒｂ、Ｋ、Ｔｌ、Ｉｎ、Ｂａ、Ｌｉ、Ｃａ、Ｓｒ、Ｆｅ、Ｓｎ、Ａｌ、Ｃｕから選択される１種類以上の元素、０．１≦ｙ≦０．５、２．２≦ｚ≦３．０）で示され、かつ六方晶の結晶構造を持つ複合タングステン酸化物微粒子を含有しており、空隙率が５〜８０％であることを特徴とする作物用高温障害防止シートが開示されている。
【先行技術文献】
【特許文献】
【０００７】
【特許文献１】特開２００４−１４１０５１号公報
【特許文献２】特開２００６−５５００２号公報
【特許文献２】特開２０１１−５０３０７号公報
【発明の概要】
【発明が解決しようとする課題】
【０００８】
上記の各公報では、熱可塑性樹脂糸で縦横に配した布状体の空隙率や、可視光透過率が日射透過率に比べて高いことを提案すると共に、空隙率や透過率及び日射透過率の許容範囲との関係を開示するのみで、具体的な製造過程を開示し明示する開示は見られない。
【０００９】
斯かるシートの使用においては、地域によって気候環境が異なり、植物の種類によっても生育に良好な日照や温度が異なるのが当然であり、可視光線の透過率と赤外線や近赤外線等の熱線遮断率の細かい設定が望まれるのである。
【００１０】
そして、可視光線の透過率と赤外線や近赤外線等の熱線遮断率との関係は、シートの赤外線吸収剤の含有量に左右され、シートの特定範囲の含有量に比例することが判明した。
そこで、本発明は少ないロットでも多様な透過率と遮断率の変化に応じた織物地を得られる製造方法を提供せんとするものである。
【課題を解決するための手段】
【００１１】
本発明に係る請求項１の織物の製造方法は、赤外線吸収剤を含有する同一の縦糸及び緯糸を用いて製織するにあたって、経糸の本数を固定し、交差する緯糸の本数を増減することで、単位ｍ２当たりの赤外線吸収剤の量を可変させて可視光と赤外線との透過率を任意に調整した織物地を得ることを特徴とするものである。
【００１２】
請求項２の織物の製造方法は、請求項１の発明において、縦糸と緯糸とが異なる太さであることを特徴とするものである。
【００１３】
請求項３の織物の製造方法は、請求項１又は２の発明において、縦糸と緯糸とが異なる赤外線吸収剤の含有量であることを特徴とするものである。
【００１４】
請求項４の織物の製造方法は、請求項乃至３の何れかに記載の発明において、赤外線吸収剤がタングステン酸化物微粒子又は複合タングステン酸化物微粒子であることを特徴とするものである。
【発明の効果】
【００１５】
請求項１の発明において、経糸及び経糸の１本当たりの赤外線吸収剤の含有率から含有量は算定されているから、単位ｍ２当たりの含有する赤外線吸収剤の量は、整経条件や経糸の打ち込み条件から各々の本数が分かれば、全体の赤外線吸収剤の含有量は簡単に計算できるものである。
【００１６】
したがって、経糸の本数を固定し、交差する緯糸の本数を増減することで、織物地の単位ｍ２当たりに含有する赤外線吸収剤の量を増減させることが容易に可能となるため、単位ｍ２当たりに含有する赤外線吸収剤の目的量に応じて、簡単な計算で緯糸の本数を設定して目的の可視光と赤外線との透過率を任意に調整した織物地を得ることができる効果を有する。
【００１７】
請求項１では、赤外線吸収剤を含有する同一の縦糸及び緯糸を用いているけれど、請求項２又は３のように、縦糸と緯糸が各々同一の種類や属性或いは赤外線吸収剤を含んでいれば同一の作用効果を発揮するものである。
【００１８】
タングステン酸化物微粒子又は複合タングステン酸化物微粒子は赤外線吸収作用を奏する物性を有し、酸化物であるため経年劣化が少なく長期に亘る特性を維持できる効果を期待できるものである。
【図面の簡単な説明】
【００１９】
【図１】本発明の織物地の実施例と比較例との光透過率を示すグラフである。
【図２】本発明の他の織物地の実施例と比較例との光透過率を示すグラフである。
【図３】本発明の他の織物地の実施例と比較例との光透過率を示すグラフである。
【発明を実施するための形態】
【００２０】
本発明に係る織物地の製造方法は、赤外線吸収剤を含有する同一の縦糸及び緯糸を用いて製織するにあたって、経糸の本数を固定し、交差する緯糸の本数を増減することで、単位ｍ２当たりの赤外線吸収剤の量を可変させて可視光と赤外線との透過率を任意に調整した織物地を得ることを特徴とするものである。
【００２１】
赤外線吸収剤としては、タングステン酸化物微粒子又は複合タングステン酸化物微粒子が挙げられ、斯かる酸化物微粒子が赤外線吸収作用を奏することは公知である。
タングステン化合物の出発原料を不活性ガス雰囲気または還元性ガス雰囲気中で熱処理して得ることができる。
【００２２】
本発明において織物地を構成する経緯糸は、織物地を構成できる線条体を意味し、テープ状体、紐状体、モノフィラメント、マルチフィラメント等の線条体を含み、これらに撚りが掛けられていても良い。
また、断面が丸型、長球状、方形、多角形、その他異型体の糸であってもよい。
【００２３】
例えば、タングステン酸化物微粒子や複合タングステン酸化物微粒子を添加分散した樹脂の混合物を線条に押出し成形した一本を単独で織糸として使用することも、また数本を束ねて用いることも可能である。
赤外線吸収剤を含有する熱可塑性樹脂フィルムを所定の幅にスリットして一軸延伸することによってテープ状としたフラットヤーンとして用いることもできる。
【００２４】
上記タングステン酸化物微粒子や複合タングステン酸化物微粒子を樹脂中に均一に分散できる方法を任意に選択できる。
例えば、上記微粒子を樹脂に直接添加して均一に溶融混合する方法を用いること、溶剤中に熱線遮蔽成分の微粒子を加え分散させた添加液を作製し、この添加液を樹脂又は樹脂原料と混合した成形用組成物を得て成形する方法もある。
樹脂への添加液に用いる分散溶剤としては、特に限定されるものではなく、配合する樹脂に合わせて選択可能である。
【００２５】
そこで、下記の表１の条件で製織した本発明に係る実施例１乃至４の織物地について、光透過率は図１のグラフの通りであった。
表中の「ＣＷＯ含有率」は、各実施例の縦糸及び緯糸の赤外線吸収剤の含有率であり、製造原料のＰＰ樹脂へ添加分散した混合物に対する、セシウムタングステン酸化微粒子（ＣＷＯ）の重量％である。
そして、「総含有量ｇ/ｍ２」は織物地を構成する縦糸及び緯糸に含まれる１ｍ２当たりのセシウムタングステン酸化微粒子（ＣＷＯ）の総重量である。
また、比較例１は市販の農業用遮光シートで熱線吸収作用を有する。
【００２６】
【表１】
2017214679.tif 000003
【００２７】
図１のグラフの通り、実施例１乃至４における太陽光の波長３００ｎｍ〜２５０００ｎｍにおいて、実施例１乃至４の透過率は「総含有量ｇ／ｍ２」に比例して概ね平行な同一特徴のある軌跡を呈している。
即ち、糸の「ＣＷＯ含有率」や緯糸の「本数／吋」の相違に関係なく、ＣＷＯの「総含有量ｇ/ｍ２」に比例することが看取され、確認できるものであるから、経糸の製織条件が同一（固定）であれば使用する同一の緯糸の本数によって、ＣＷＯの「総含有量ｇ／ｍ２」を増減し、可視光線と赤外線や近赤外線の熱線の遮蔽率を調整した織物地を得ることができることになる。
【００２８】
一方、植物の光合成に必要な太陽光の可視領域内の波長４００ｎｍ〜７００ｎｍにおいて、実施例１乃至４の透過率は平坦値で推移しで安定的な透過率となっているのに対して、比較例１では急峻な山形となっている。
また、栽培作物の高温障害に関係する赤外線や近赤外線の領域では、各実施例の何れの透過率も比較例１より低く遮蔽効果が高いことを示している。
【００２９】
表２は他の条件で製織した本発明に係る実施例５乃至８の織物地について、光透過率は図２のグラフの通りであった。
表２中、ポリプロピレン繊維の経糸及び緯糸において、「０．１ＣＷＯ」は０．１ｍｍ径のＰＰ樹脂に０．４％のＣＷＯを含有させた糸を意味し、「０．１」はプレーンな０．１ｍｍ径の糸を意味する。
また、「１５０／１４ＣＷＯ  ０．１  １対１」は、１５０／１４の糸に０．４％のＣＷＯ含有させた糸と、０．１ｍｍ径のプレーンな糸を１対１の割合で用いたことを意味し、「１５０／１４ＣＷＯ  ０．１  ３対１」は、前記と同様の各糸を３対１の割合で用いたことを意味する。
【００３０】
【表２】
2017214679.tif 000004
【００３１】
図２のグラフにおいても、図１の各実施例と同様に、太陽光の波長に対しての透過率は「総含有量ｇ／ｍ２」に比例して概ね平行な同一特徴のある軌跡を呈している。
即ち、緯糸の「ＣＷＯ含有率」や「本数／吋」の相違に関係なく、ＣＥＯの「総含有量ｇ/ｍ２」に比例することが看取され、確認できるものであるから、経糸の製織条件が同一（固定）であれば使用する異なる緯糸の含有率や本数によって、ＣＥＯの「総含有量ｇ／ｍ２」を増減し、可視光線と赤外線や近赤外線の熱線の遮蔽率を調整した織物地を得ることができることになる。
【００３２】
表３は他の条件で製織した本発明に係る実施例９及び１０の織物地について、光透過率は図３のグラフの通りであった。
表３中、経糸及び緯糸において、「０．１ＣＷＯ」は０．１ｍｍ径のＰＰ樹脂に０．４％のＣＷＯを含有させた糸を意味し、「０．１×０．２５  ０．１  １対１」は、０．１ｍｍ×０．２５ｍｍの断面を持つ扁平糸で０．４％ＣＷＯ含有の糸と、０．１ｍｍ径のプレーンな糸を１対１の割合で用いたことを意味する。
【００３３】
【表３】
2017214679.tif 000005
【００３４】
実施例９及び１０においては、ＣＥＯの「総含有量ｇ/ｍ２」が同じであるため、赤外線域での透過率はほぼ同等に推移した軌跡を呈しており、赤外線や近赤外線の熱線の遮蔽率を調整した織物地を得ることができることが判る。
使用する緯糸のＣＷＯを含有濃度や挿入密度が異なっても、ＣＥＯの「総含有量ｇ/ｍ２」が同じであれば、赤外線や近赤外線の熱線の同等の遮蔽率を得られることが判明される。
可視光線については相違が見られるけれど、可視光線の透過はＣＥＯに関係するものでなく組織の密度に関係することが認められ、可視光線の透過率の調整も容易に行うことができる方法も得られることになる。
【産業上の利用可能性】
【００３５】
本願発明の織物地の製造方法により、少ないロットでも多様な可視光線の透過率と、赤外線や近赤外線の熱線の遮断率の要望に応じた織物地を容易に得られ、作物栽培においての作物個別の遮熱用シートを提供できると共に、カーテン生地等のように遮光・遮熱作用が要望される用途の織物地の製造にも利用が可能で、寄与できるものである。
【図１】
2017214679.tif 000006
【図２】
2017214679.tif 000007
【図３】
2017214679.tif 000008